FR 2881734 A1 20060811 FR 0501197 A 20050207 Procédé de synthèse de nanotubes de carbone La présente invention a pour objet un procédé de synthèse de nanotubes de carbone (NTC) en phase gazeuse en présence d'un catalyseur métallique supporté par un substrat inorganique spécifique. Technique antérieure Les nanotubes de carbone sont reconnus aujourd'hui comme des matériaux présentant de grands avantages, du fait de leurs propriétés mécaniques, de leurs rapports de forme (longueur/diamètre) très élevés ainsi que de leurs propriétés électriques. Ils se composent de feuillets graphitiques enroulés terminés par des hémisphères constitués de pentagones et d'hexagones de structure proche des fullerènes. On connaît des nanotubes composés d'un seul feuillet: on parle alors de SWNT (acronyme anglais de Single Wall Nanotubes) ou de nanotubes composés de plusieurs feuillets concentriques appelés alors MWNT (acronyme anglais de Multi Wall Nanotubes). Les SWNT sont en général plus difficiles à fabriquer que les MWNT. La production des nanotubes de carbone peut être mise en oeuvre selon 20 différents procédés comme la décharge électrique, l'ablation laser ou la déposition chimique en phase vapeur (CVD) Parmi ces techniques, cette dernière semble être la seule susceptible de pouvoir assurer la fabrication en quantité importante de nanotubes de carbone, condition essentielle pour assurer un prix de revient permettant de déboucher massivement dans les applications polymères et résines. Selon cette méthode, on injecte une source de carbone à température relativement élevée sur un catalyseur, ledit catalyseur pouvant être constitué d'un métal supporté sur un solide inorganique. Parmi les métaux, sont cités de manière préférentielle fer, cobalt, nickel, molybdène et parmi les supports, on retrouve souvent alumine, silice ou magnésie. Les sources de carbone envisageables sont le méthane, l'éthane, l'éthylène, l'acétylène, l'éthanol, le méthanol, l'acétone, voire le gaz de synthèse CO + H2 (procédé HIPCO). Parmi les documents présentant la synthèse de nanotubes de carbone, on peut citer WO 86/03455A1 d'Hyperion Catalysis International Inc. correspondant à EP 225.556 B1 que l'on peut considérer comme l'un des brevets de base sur la synthèse des NTC qui revendique des fibrilles de carbone (ancienne dénomination des NTC) quasi cylindriques dont le diamètre est compris entre 3,5 et 70 nm, le rapport de forme supérieur ou égal à 100 ainsi que leur procédé de préparation La synthèse se fait par mise en contact d'un catalyseur contenant du fer (par exemple Fe3O4, Fe sur un support de charbon, Fe sur un support d'alumine ou Fe sur un support en fibrille carbonée) avec un composé gazeux contenant du carbone (de préférence CO ou hydrocarbure(s)), avantageusement en présence d'un composé capable de réagir avec du carbone pour produire des produits gazeux, (par exemple CO, H2 ou H2O). Dans les exemples, les catalyseurs sont préparés par imprégnation à sec, par précipitation ou par imprégnation en voie humide. WO 87/07559 correspondant à EP 270.666 B1 du même déposant revendique un procédé pour fabriquer des fibrilles de diamètre compris entre 3,5 et 70 nm mais de rapport de forme UD compris entre 5 et 100, à partir des mêmes réactifs et catalyseurs. Aucune information sur la productivité (qui serait exprimée comme la masse de fibrilles formées par gramme de catalyseur et par unité de temps) n'est donnée hormis le fait qu'il faut travailler, dans le cas où le composé gazeux contenant du carbone est le benzène, à plus de 800 C. D'autres documents revendiquent des améliorations de procédé, telles que le lit fluidisé continu qui permet de contrôler l'état d'agrégation du catalyseur et des matériaux carbonés formés (voir par exemple WO 02/94713A1 au nom de l'Université de Tsinghua) ou des améliorations de produits tels WO 02/095097 Al au nom de Trustees Of Boston College qui prépare des nanotubes de morphologie variée et non alignés, en jouant sur la nature du catalyseur et les conditions de réaction. US 2001/0036549 Al d'Hyperion Catalysis International Inc. décrit un procédé amélioré de préparation de NTC par décomposition d'une source de carbone en contact avec un métal de transition multivalent, ou de préférence un mélange de métaux (tel que Fe et Mo, Cr, Mn et/ou Ce), dont l'amélioration consiste en ce que le métal de transition, formant une multiplicité de sites catalytiques de taille comprise entre 3,5 et 70 nm, est supporté par un substrat inorganique de taille inférieure à 400 m. Dans les exemples, la source de carbone est un mélange hydrogène/éthylène dont les pressions partielles respectives sont de 0,66 et 0,33, le temps de réaction à 650 C est de 30 minutes et le catalyseur est préparé par imprégnation d'une alumine de pyrolyse (taux de fer non donné, estimé à 15 %) avec du nitrate de fer en présence de méthanol en quantité suffisante pour obtenir une pâte; la productivité est de 6,9 g/g en 30 minutes tandis qu'elle atteint entre 10,9 et 11,8 lorsque du sel de molybdène est ajouté, pour des taux de fer de l'ordre de 9 à 10% et de molybdène de 1 à 2 %. Quand le co-métal est le cérium, le chrome, le manganèse, la productivité en nanotubes est respectivement de 8,3, 9,7 et 11. On constate aussi que l'acétylacétonate de fer est moins efficace que le nitrate de fer. Dans l'exemple 16, l'imprégnation est faite en voie aqueuse par précipitation à pH sensiblement égal à 6 par ajout simultané de solutions de nitrate de fer et de bicarbonate de sodium. Le catalyseur conduit à une sélectivité de 10,5 pour un taux de fer de 15 % et une introduction en semi-continu dans le réacteur. Un autre exemple par imprégnation en voie aqueuse de fer et de molybdène conduit à des résultats aussi bons que la voie méthanol. Ce document montre aussi que le remplacement du fer par le molybdène à des teneurs supérieures à 2,5 % en Mo est plutôt défavorable puisqu'une productivité de 8,8 est atteinte en 30 minutes pour un mélange à proportions égales de Fe et Mo (total = 16,7%). Lorsqu'on utilise un support non poreux tel que l'alumine de pyrolyse Degussa utilisée par Hyperion de surface spécifique = 100 m2/g, on constate qu'il est difficile d'imprégner de grandes quantités de fer car seule la couche externe est accessible au gaz et les couches inférieures n'auront pas d'action catalytique suffisante. De plus, la technique utilisant ce genre de support est compliquée puisque la taille des particules est de 20 nm et la densité en vrac est de 0,06, ce qui augmente la difficulté de mise en oeuvre industrielle. La présente invention a pour objet un procédé de synthèse de NTC par décomposition d'une source de carbone qui est mise en contact dans un réacteur, de préférence à lit fluidisé, à une température comprise entre 500 et 1.500 C avec un ou plusieurs métaux de transition multivalents et récupération desdits NTC, caractérisé en ce que le ou les métaux de transition sont supportés sur un substrat de surface spécifique BET supérieure à 50 m2/g, et, de préférence, comprise entre 70 m2/g et 300 m2/g; parmi les supports, on citera de préférence les supports inorganiques, et de manière avantageuse les alumines de type gamma ou théta. Selon un mode de réalisation préféré, les supports sont susceptibles d'être imprégnés par une quantité de métal(aux) de transition allant jusqu'à 50 % en poids du catalyseur final, et avantageusement représentant de 15 à 50 % du poids du catalyseur final. La taille des particules du support est avantageusement choisie pour permettre une bonne fluidisation du catalyseur lors de la réaction de synthèse des NTC. Dans la pratique, pour assurer une productivité correcte, on préfère que les particules de support aient un diamètre compris au sens large entre environ 20 et environ 500 m. Bien entendu, on ne sortirait pas du cadre de l'invention si la taille des particules du support était hors des limites indiquées précédemment. L'imprégnation des particules de support est avantageusement mise en oeuvre sous balayage de gaz sec, par exemple au moyen d'une solution aqueuse de nitrate de fer lorsque le métal de transition est le fer, à une température comprise entre la température ambiante et la température d'ébullition de la solution; on choisit la quantité de solution d'imprégnation pour qu'à à tout moment, les particules de support soient en contact avec une quantité de solution juste suffisante pour assurer la formation d'un film de surface sur lesdites particules de support. Le fait de travailler à sec , c'est-à-dire en ayant à tout moment juste la quantité de liquide nécessaire pour créer un film liquide en surface des particules de support catalytique est un avantage car cela permet, en chauffant sous balayage d'air sec, d'éviter les rejets aqueux (par exemple les rejets aqueux de nitrates lorsque la solution d'imprégnation contient du nitrate de fer; après imprégnation, le produit obtenu, est chauffé vers 300 C sous gaz inerte ou non pour éliminer les nitrates) Selon un mode de réalisation préféré, la réduction du catalyseur s'opère in-situ dans le réacteur de synthèse, avantageusement à lit fluidisé, et le catalyseur ne revoit pas l'air et ainsi, le fer reste sous forme métal. La source de carbone peut être choisie parmi tout type de matériau carboné tel que méthane, éthane, propane, butane, autre alcane aliphatique supérieur, benzène, cyclohexane, éthylène, propylène, butène, isobutène, autre alcène aliphatique supérieur, toluène, xylène, cumène, éthyl benzène, naphtalène, phénanthrène, anthracène, acétylène et alcyne supérieur, formaldéhyde, acétaldéhyde, acétone, méthanol, éthanol, monoxyde de carbone, etc., seuls ou en mélange. Les NTC obtenus selon le procédé décrit ci-dessus peuvent être utilisés dans de nombreux domaines, notamment en électronique (selon la température et leur structure, ils peuvent être conducteurs, semi- conducteurs ou isolants), en mécanique, par exemple pour le renfort des matériaux composites (les NTC sont cent fois plus résistants et six fois plus légers que l'acier) et électromécanique (ils peuvent s'allonger ou se contracter par injection de charge) On peut par exemple citer l'utilisation de NTC dans des compositions macromoléculaires destinées par exemple à l'emballage de composants électroniques, à la fabrication de conduites d'essence (fuel line), de revêtements ou coating antistatiques, dans des thermistors, des électrodes pour supercapacités, etc. Exemple 1 On prépare un catalyseur à partir d'alumine gamma Puralox NWA 155 dont moins de 5 % en poids des particules sont inférieures à 100 m et moins de 2 % sont supérieures à 500 m et dont le diamètre médian est de l'ordre de 250 m. Les caractéristiques de surface et porosité sont indiquées ci-dessous: Surface BET (m2/g) 154 Volume poreux total (cm3/g) 0,45 (pores de 0 à 200 nm mesuré par DFT) Volume des micropores (cm3/g) 0, 005 (pores de 0 à 2 nm mesuré par t-plot) Dans un réacteur de 3 L muni d'une double enveloppe chauffé à 100 C, on introduit 300 g d'alumine et on balaye à l'air. Au moyen d'une pompe, on injecte alors en continu 700 ml d'une solution de fer contenant 545 g/I de nitrate de fer nonahydrate. Le ratio visé (masse de métal / masse de catalyseur) étant de 15 % en fer métal, la durée d'addition de la solution de fer est de 10 h et la vitesse d'ajout du liquide est égale à la vitesse d'évaporation de l'eau. Le catalyseur est ensuite laissé à 100 C en étuve pendant 16 h. Exemple 2 On prépare un catalyseur à partir d'alumine gamma Puralox SCCA 5-150 de diamètre médian égal à environ 85 m. Les caractéristiques de surface et porosité sont indiquées ci-dessous: Surface BET (m2/g) 148 Volume poreux total (cm3/g) 0,47 (pores de 0 à 200 nm mesuré par DFT) Volume micropores (cm3/g) 0,0036 (pores de 0 à 2 nm mesuré par t-plot) La préparation du catalyseur et l'imprégation sont faites de la même manière qu'à l'exemple 1. Exemple 3 On prépare un catalyseur à 25 % de fer par imprégnation dans des conditions proches de celles de l'exemple 2 avec la même alumine SCCA 5150: la durée d'addition et le volume de solution sont simplement ajustés au prorata de la teneur en fer que l'on cherche à fixer, soit 16h. Le catalyseur est ensuite laissé à 100 C en étuve pendant 16h. Exemple 4 On prépare un catalyseur à 35 % de fer par imprégnation de l'alumine SCCA 5-150. La durée d'addition et le volume de solution sont simplement ajustés au prorata de la teneur en fer que l'on cherche à fixer, soit 23h. Le catalyseur est ensuite laissé à 100 C en étuve pendant 16h. Exemple 5 On prépare un catalyseur à 50 % de fer par imprégnation de l'alumine SCCA 5-150. La durée d'addition et le volume de solution sont simplement ajustés au prorata de la teneur en fer que l'on cherche à fixer, soit 32h. Le catalyseur est laissé à 100 C en étuve pendant 16h. Exemple 6 On prépare un catalyseur à partir d'alumine gamma C 500-511 d'Engelhard de diamètre médian 150 m. Les caractéristiques de surface et porosité sont indiquées ci-dessous: Surface BET (m2/g) 206 Volume poreux total (cm3/g) 0,48 (pores de 0 à 200 nm mesuré par DFT) Volume micropores (cm3/g) 0 (pores de 0 à 2 nm mesuré par t-plot) On prépare un catalyseur à 25 % de fer en utilisant les conditions de l'exemple 3. Le catalyseur est laissé à 100 C pendant 16 h. Exemple 7 On prépare un catalyseur à partir d'alumine théta C 500-512 d'Engelhard de diamètre médian 70 m. Les caractéristiques de surface et porosité sont indiquées ci-dessous S BET (m2/g) Volume poreux total (cm3/g) Volume micropores (cm3/g) 0,37 (pores de 0 à 200 nm mesuré par DFT) 0,003 (pores de 0 à 2 nm mesuré par t-plot) On prépare un catalyseur à 25 % de fer par imprégnation dans les mêmes 15 conditions qu'à l'exemple 3. Exemple 8 On pratique un test catalytique en mettant une masse d'environ 150 g de catalyseur en couche dans un réacteur de 25 cm de diamètre et 1 m de hauteur efficace, équipé d'un désengagement destiné à éviter l'entraînement de fines particules vers l'aval. On chauffe à 300 C sous azote pour décomposer les nitrates, puis on monte sous hydrogène et azote (20%/80% vol./vol.) jusqu'à 650 C. A cette température, on met un débit d'éthylène de 3000 NUh et un débit d'hydrogène de 1000 NL/h, ce qui correspond à une pression partielle en éthylène de 0,75. Le débit gazeux est suffisant pour que le solide soit largement au-delà de la vitesse limite de fluidisation, tout en restant en dessous de la vitesse d'envolement. Après 60 minutes, on arrête la chauffe et on évalue le résultat de la quantité de produit formé. Parallèlement, une estimation de la qualité des nanotubes produits est faite par microscopie (type de NTC formé : SWNT ou MWNT; . 0; présence d'autres formes de C) Les résultats sont réunis dans le tableau ci-dessous: Catalyseur de Productivité Type de NTC formé l'exemple 1 6,6 MWNT / 0: 10-30 nm pas d'autres formes de C 2 8 MWNT / 0: 10-30 nm pas d'autres formes de C 3 11,4 MWNT / 0: 10-30 nm pas d'autres formes de C 4 20 MWNT / 0: 10-30 nm pas d'autres formes de C 15 MWNT / 0:10-30 nm pas d'autres formes de C 6 10 MWNT / 0: 10-30 nm pas d'autres formes de C 7 9 MWNT / 0:10-30 nm pas d'autres formes de C A titre comparatif, l'exemple 10 de US 2001/0036549 décrit la synthèse de NTC à partir d'un mélange hydrogène/éthylène en contact avec un catalyseur à 12 0/0 en fer préparé à partir d'alumine de pyrolyse imprégnée avec du nitrate de fer; la 5 productivité en NTC est de 5,5 pour un catalyseur en 30 minutes. Revendications 1. Procédé de synthèse de NTC par décomposition d'une source de carbone mise en contact dans un réacteur, de préférence à lit fluidisé, à une température comprise entre 500 et 1.500 C avec un ou plusieurs métaux de transition multivalents et récupération desdits NTC, caractérisé en ce que le ou les métaux de transition sont supportés sur un substrat de surface spécifique BET supérieure à 50 m2/g, et, de préférence, comprise entre 70 m2/g et 300 m2/g; de préférence choisi parmi les supports inorganiques, et de manière avantageuse parmi les alumines de type gamma ou théta. 2. Procédé selon la revendication 1, caractérisé en ce que la quantité de métal(aux) de transition représente jusqu'à 50% en poids du catalyseur final, et avantageusement représentant de 15 à 50 % du poids du catalyseur final. 3. Procédé selon la revendication 1 ou 2, caractérisé en ce que les particules de catalyseur ont un diamètre compris au sens large entre environ 20 et environ 500 m. 4. Procédé selon l'une quelconque des revendications 1 à 3, caractérisé en ce que le catalyseur est préparé par imprégnation du substrat avec une solution d'imprégnation contenant au moins un sel de métal(aux) de transition, de préférence sous balayage de gaz sec. 5. Procédé selon la revendication 4 mettant en oeuvre un catalyseur à base de fer, caractérisé en ce que ledit catalyseur est préparé par imprégnation du substrat au moyen d'une solution aqueuse de nitrate de fer, de préférence à une température comprise entre la température ambiante et la température d'ébullition de la solution de la solution d'imprégnation, et en ce que la quantité de liquide, à tout moment, en contact avec le substrat est juste suffisant pour assurer la formation d'un film de surface sur les particules. 6. Procédé selon une des revendications 4 ou 5, selon laquelle la réduction du catalyseur s'opère in-situ et celui-ci ne revoit pas l'air. 7. NTC susceptibles d'être obtenus selon le procédé tel que défini selon l'une quelconque des revendications 1 à 6. 8. Utilisation des NTC de la revendication 7 comme agents d'amélioration des propriétés mécaniques et/ou de conductivité électrique, notamment dans des compositions à base de polymères. 9. Utilisation des NTC selon la revendication 7 dans les conduites d'essence, des revêtements antistatiques, des thermistors, des électrodes pour supercapacités.